МНОГОСТУПЕНЧАТЫЕ ПОЛИМЕРЫ И ИХ КОМПОЗИЦИИ

1. Водная композиция, включающая арилфосфатное поверхностно-активное вещество и многоступенчатый полимер, в которой многоступенчатый полимер содержит
g
(i) первую ступень, содержащую первый сополимер, обладающий первой теоретической температурой стеклования (T), причем первый сополимер является производным от мягкого этиленненасыщенного мономера, фосфорсодержащего мономера и ацетоацетокси мономера; и
g
(ii) вторую ступень, содержащую второй полимер, обладающий второй теоретической T, причем второй полимер является производным от одного или более жестких этиленненасыщенных мономеров.
2. Водная композиция по п. 1, в которой арилфосфатное поверхностно-активное вещество включает алкоксилированный фосфат тристирилфенола.
g
3. Водная композиция по п. 1, в которой многоступенчатый полимер проявляет единую T, измеренную с применением дифференциальной сканирующей калориметрии (DSC), колеблющуюся в интервале от -10°C до 25°.
4. Многослойная частица, включающая
g
(i) первый слой, содержащий первый сополимер, обладающий первой теоретической температурой стеклования (T), причем первый сополимер является производным от мягкого этиленненасыщенного мономера, фосфорсодержащего мономера и ацетоацетокси мономера; и
g
(ii) второй слой, окружающий по меньшей мере часть первого слоя, содержащий второй полимер, обладающий второй теоретической T, причем второй полимер является производным по меньшей мере от 50 мас. % одного или более жестких этиленненасыщенных мономеров на основе общей массы мономеров, применяющихся для образования второго полимера;
g
g
причем вторая теоретическая T по меньшей мере на 40°C больше, чем первая теоретическая T.
g
5. Частица по п. 4, которая проявляет единую T, измеренную с применением дифференциальной сканирующей калориметрии (DSC), колеблющуюся в интервале от -10°C до 25°C.
6. Многослойная частица, включающая
(i) первый слой, содержащий первый сополимер, производный от мягкого этиленненасыщенного мономера,
фосфорсодержащего мономера и ацетоацетокси мономера; и
(ii) второй слой, окружающий по меньшей мере часть первого слоя, содержащий второй полимер, производный по меньшей мере от 90 мас. % одного или более жестких этиленненасыщенных мономеров, выбранных из группы, состоящей из метилметакрилата, стирола и их комбинаций, на основе общей массы мономеров, применяющихся для образования второго полимера;
g
причем частица проявляет единую T, измеренную с применением DSC, колеблющуюся в интервале от -10°C до 25°C.
g
7. Водная композиция или частица по одному из пп. 1-6, в которой первая теоретическая T первого сополимера составляет 30°C или менее.
g
8. Водная композиция или частица по одному из пп. 1-6, в которой вторая теоретическая T второго сополимера составляет по меньшей мере 60°C.
g
g
9. Водная композиция или частица по одному из пп. 1-6, в которой вторая теоретическая T по меньшей мере на 50°C больше, чем первая теоретическая T.
10. Водная композиция или частица по одному из пп. 1-6, в которой первый сополимер является производным от
(i) более чем 80 мас. % одного или более (мет)акрилатных мономеров;
(ii) более чем от 0 мас. % до 5 мас. % одного или более содержащих карбоновую кислоту мономеров;
(iii) более чем от 0 мас. % до 10 мас. % одного или более ацетоацетокси мономеров;
(iv) более чем от 0 мас. % до 5 мас. % одного или более фосфорсодержащих мономеров; и
(v) при необходимости одного или более дополнительных этилененасыщенных мономеров, исключая мономеры (i), (ii), (iii) и (iv).
11. Водная композиция или частица по п. 10, в которой указанный один или более (мет)акрилатных мономеров выбирают из группы, состоящей из метилметакрилата, бутилакрилата, 2-этилгексилакрилата и их комбинаций.
12. Водная композиция или частица по п. 10, в которой указанный один или более содержащих карбоновую кислоту мономеров выбирают из группы, состоящей из акриловой кислоты, метакриловой кислоты, итаконовой кислоты, малеиновой кислоты, фумаровой кислоты и их комбинаций, указанный один или более фосфорсодержащих мономеров выбирают из группы, состоящей из
2-фосфоэтилметакрилата, 2-фосфопропилметакрилата, 3-фосфопропилметакрилата, фосфобутилметакрилата, 3-фосфо-2-гидроксипропилметакрилата и их комбинаций, и указанный один или более ацетоацетокси мономеров выбирают из группы, состоящей из ацетоацетоксиэтил(мет)акрилата, ацетоацетоксипропил(мет)акрилата, ацетоацетоксибутил(мет)акрилата, 2,3-ди(ацетоацетокси)пропил(мет)акрилата, аллилацетоацетата, винилацетоацетата и их комбинаций.
13. Водная композиция или частица по одному из пп. 1-6, в которой указанный один или более жестких этилененасыщенных мономеров выбирают из группы, состоящей из метилметакрилата, стирола и их комбинаций.
14. Водная композиция или частица по одному из пп. 1-6, в которой второй полимер является производным по меньшей мере от 90 мас. % одного или более жестких этилененасыщенных мономеров, выбранных из группы, состоящей из метилметакрилата, стирола и их комбинаций на основе общей массы мономеров, используемых для образования второго полимера.
15. Водная композиция, включающая множество частиц, определенных по одному из пп. 4-14, диспергированных в водной среде.
16. Покрытие, включающее множество частиц, определенных по одному из пп. 4-14.
17. Способ получения многослойной частицы, включающий
g
(i) полимеризацию мягкого этиленненасыщенного мономера, фосфорсодержащего мономера и ацетоацетокси мономера на первой стадии эмульсионной полимеризации с получением первого сополимера, обладающего первой теоретической T; и
g
g
(ii) полимеризацию одного или более жестких этилененасыщенных мономеров на второй стадии эмульсионной полимеризации с получением второго полимера, обладающего второй теоретической T, которая по меньшей мере на 40°C больше, чем первая теоретическая T, причем указанный один или более жестких этилененасыщенных мономеров содержат по меньшей мере 50 мас. % мономеров, полимеризуемых с образованием второго полимера.
g
18. Способ по п. 17, в котором частица проявляет T, измеренную с применением DSC, колеблющуюся в интервале от -10°C до 25°C.
19. Способ по п. 17, в котором первая стадия эмульсионной полимеризации дополнительно содержит арилфосфатное поверхностно-активное вещество.
20. Способ по п. 19, в котором арилфосфатное поверхностно-активное вещество включает поверхностно-активное вещество алкоксилированный фосфат тристирилфенола.
21. Способ по одному из пп. 17-20, в котором первую стадию полимеризации проводят при первой температуре полимеризации менее чем или равной 85°C, и вторую стадию полимеризации проводят при второй температуре полимеризации менее чем или равной 85°C.